FR 2098340 A1 19720310 FR 7125339 A 19710709 71 25339 J. 2098340 La présente invention se rapporte à des compositions de nolyamid.es entièrement aromatiques on contenant des h-étérocycJes aromatiques, montrant une affinité élevée pour les colorants ba-[jj ..ues, ;fc c: un nrrci-"'-- "cuir 1-s préparer. l es "cl^ami •"as que l'on ••■«sut obtenir ->ar ~-c~ ~~con \ ;n-:a— tic-n intsrfacicd '.m qqa pc iyccn-1enc-ation n solution à -~.~rtir d ; diaminés entièrement erc-ïsati u ou cent manc d?? ]"étérccvcl~s arorr.ati-.-u3s et de dihalogénures d'acides -icarbcqyj i. ues arer-,a-tiques, ordinairement ne montrent pas d'affinité pour J as colorants basiques. Pour permettre l'emploi de colorants basiques en vue de la teinture de polyamides aromatiques ds ce genre, on a mis au -oint des procédés pour conférer aux polyamides l'affinité recuise pour ces colorants, en y incorporant des groupes acides, ànsi, il est connu -rue l'absorption ds colorants à2 polyamides aromatiques peut être améliorée ^ar l'addition ce dérivés co-condensab]es d'acides carboxyli uas ("àr~vet américain \To. 3.3CC. ôS5) ou p Dans le contexte de .la présente invention, le? polyamides aromatiques comprennent à la fois- -*ee polyamid es entièrement aromatiques et c.^l las contenant aussi des hétérocycles. 13n tant "us polymères résistant aux températures élevées, ces polyamides aromatiques doivent satisfaire à des exigences sévères à la fois -niant à ?a résistance à la traction et à la stabilité thermique. Si, toutefois, on co-conranse des diaraines contenant -des groupes acides, par exemple à une concentration de 5 à _c mole*? .• (par rapport à la quantité totale de diamine), on remplace cha ue fois le dixième au vingtième membre de la chaîne diamine "e ] a chaîne polyamj diqua aromati -ue originale -ans uns distribution statistique par une diamine contenant un groupe aci"'e. T-q résultat de ceci est --ue, bien que l'affinité pour les colorants des copcd yani-" es de cette espèce soit considérablement augmentée comparativement è celle des Iionopolyamides non modifiées, les propriétés de résistance mécanique et de stabilité thermieue de ces copc— lyamides sont considérablement réduites. BAD ORIGINAL 71 25339 2 2098340 Il a aussi été proposé d'ajouter aux rolyamid.es, in vue '"'améliorer laur affinité peur les colorants, 3 a 30 % en poids d'une copolyamide fortement enrichi0 en groupes disulfimide ou d'une polyamide contenant groupes disulfimide. Ainsi on connerv": plus efficacement à la fois les r>ror»riétés mécaniques et 7 es propriétés th^mi'ues, parce '~ue la structure fondamentale des homopo]yamides aromati■ ;rs n'est ias changée. Cn vient présentement de découvrir ue l'on *>eut obtenir des Com-Tositions polyamidir ues aromatiques ayant une grande affinité pour les colorants basiques et ayant dos propriétés mécani ues et thermiques considérablement améliorées, en a joutant des mono-, di- ou noly-distilfimides r-ui ne contiennent r;as * croules réactifs (le cas échéant leurs sels de métaux alcalins ou de métau:: alcalino-terreu::) soit avant, pendant ou après la polycondensation. Par conséquent, la présente invention se rapporte à des compositions de polyamides aromatic-ues contenant des disul-fimides de formule générale : X - R - SO„ - Î7 - 3 G' - R' - Y 2 | 2 dans .1 acue] le R et R', qui peuvent être identiques ou différents, représentent des radicaux aromatiques bivalents, d représente de l'hydrogène ou un groupe de formule SO^Z ou 3C2NH2, Y représente de l'hydrogène, un radical de formule : -fS02 -J - S02 - X ou un radical de rormule : —f SO- - N - SO~ - R - SO„ - I - SO„ - R' -4— X z j 2. Z | Z n Z 7j 7, représente un métal alcalin ou un métal alcalino-terreux et n a une valeur de O à 50, en une quantité telle qu'un leg de composition de polyamide contienne 50 à 50C meq de groupes disulfimide. Ces compositions polyamidiquos aromatiques ayant de l'affinité pour les colorants basiques sont obtenues en incorporant une disulfimide répondant à la formule générale : -C - R — SO„ - !•; - 50- - R' - Y Z | z S bad original 71 25339 3 209834Û dans laquelle : R et R', À r présente de l'hydrogène ou un grouoe de formule SC^-J ou 5 SC9:]TU, représente do l'^ydrogino, un ra-icaj ayant la formule : —{-se-., - t — se., - r-4— X ' n ou un radical ayant le formule : " c ( no — r — - o — — en — — ^ ]• ~'l2 2 \ 2 Hri r? »■» 'Ji Z représente un nétal alcalin ou un métal îilcalino-torreux et n a une valeur de . à 5C, soit avant, rendant ou -nrec le pclyccndonsation, en une ~uan-15 tité telle eue le composition "xO-;".iïiidiqua obtenue contienne 50 à 5CC me* de groupes di£ulfirai«--u3 acides -aar kg. Dane 1î conteste de l'invention, les polyamides aromatiques comprennent à la fois des polyamides entièrement aromatiques et aussi des rjclyamides contenant des hétérocyc?.es 20 aromatiques. Plus particulièrement la disulfimide '-ui t>sut être utilisée conformément à l'invention nev.t aussi être représentée rsar les formul es général es : Ar - SC2 — N - SC9 - Ar' (1^ 25 Z Ar - S00 - df - SC„ - Ar" - 5C„ - ■? - 5Cv - .ir' (II) . x v* ' SO„ — d—S0„— ir"—S0o—F—SC0— •r'" A x A " I ~ ■7, r' (III) m 30 Dans ces formules : ,vT et .i.r', ■ ;ui neuvent ~-tre identi ou différente, "pré sentent den re'-icaux aromati u-as nc-novalants -ui peuvent être éventuellement ;:u"ïst itués -">ar -"---o groupes inertie, pr.r 35 arrenvve des rudicau" c/ccd/1 nu "es atone.r; "'r^.1 ocfAîie, des groupes ~ster carfooxvli-u hr" et Ar"' , sentent des radicaux aromati ues bivalents, nar exemple des radicaux 1,3—"dhénylène, , 5—nanihtyll ène, 2, 6-narihtylène et ■jr 'Al 71 25339 209834Ô les radicaux bivalents suivants : ou Z représente un métal alcalin ou un métal alcalino-terreux, ment à l'invention est connue dans la littérature et elle est de préférence exécutée en condensant des chlorures d'acides sulfo— niques aromati* ues avec des sulfcnamid.es aromatiques en milieu alcalin a-ueux (Ber. 15, 532 (i942) ). Cependant, on peut aussi les préparer r>ar d'autres procédés, par exemple en faisant réagir des sulfonyl-thionyl-arnines aromatiques avec des acides sulfoni ne s aromatiques (brevet allemand îTo. 1.235.300). Dans la production de disulfimid.es polymères (formule III), le poids moleculaire moyen, ou n, peut varier dans de larges limitée. r.os poids moléculaires moyens maximum des polydisulfi-mides sont obtenus . uan'" on condense un disulfochlorure et une disulfonimide dans un rap->->ort molaire de 1:1. Ceci n'est toutefois pas absolument essentiel parce eue les produits à poids moléculaires inférieurs, obtenus avec d'autres rapports molaires, peuvent aussi être utilisés avec facilité. polyamides comprennent les polyamides entièrement aromati' ues ou contenant des hétérocvcles aromatiques que l'on peut obtenir par polycondensation interfaciale ou cle préférence par condensation en solution, à partir de "lamines aromatiques ou contenant '"as hétérocycles aromati ues et de dilialoçrénures d'acides dicarlxrrali ues et r ui sont '""écrites Par exemple dans les brevet" américains :'!o. 3. CD 4. 5l et "o. 3. 376. 268, dans les brevets français Fc. 1. 1V':Ç. 458 et "To. 1.430.4HO, dans les oraveto ba.lqes "'o. 7J&.C33, "o. 718.034 et Ho. 741.341, dans les Offenleçmngsscîirit'te 'do. ÎM6. 789 du 25.3.71 et •"c. i.953.358 du 6.5. 7,: et dans 3 demande allemande îTo. P 17 2C 728.2 du 17.1C.57, au nom de la Demanderesse. La manière d » incorporer les disulfimides n'est lia production des disulfimides utilisables conformé- Dans le contexte de la présente invention, les rBAD ORIGINAL 71 25339 5 2098340 nullement critique et, dans le cas de la condensation en solution on peut l'effectuer xur ainsi cira à n ' import s 'yuel nomsnc avant 'xmdnnt eu, do -«référence, .-.—ras condors s =ticn. Jie:i nonr—, ~i - eu ci. cv. ~ i.r; (tS'^T.iYcv^?. 2 :.-n'z in'j 2 ;.i ri^.'cri'v 'f.o J~V!2r\? r.iû'-,-ur- alcalins ou -- -> .x-fcaœ; alc:.Xi?-e-t;r.r peu**«nt vtro introduit :.ou' 1 ■, v ■? r-ub,?t?pces soj i" "oien 'r'f'-ai ou te le préférence en ecli-tâon en; le même solvant erg?ni 'ur éclair- ■ ue celui, utilisé -nur la con'-ens-eticn, en vue " çr~r.;-ii-tir le mélcngeage coîmolot. T--.3 t-olyami-'es produites par poj.v-condonsation interfaciale sont r.issoutas dans un solvant organique polaire, rie préférence de la IJ-mctnyl-eyrroliron~ ou 'le 1 dimethylacétamide, éventuellement avec l'assistance cl'un ~»romo-tffur de dissolution, par eneraelo un nalogénure 1- mot -1 aie a] in ou de métal! al calino-terreuv, et l'on mélange à fon-" la solution résultante avant formage avec un sel de métal alcalin ou métal alcal inc-terreu;' d'une uono—, li- ou pcly— ëisulfimide. Pour obtenir un degré élevé d'affinité pour les colorants, la composé de disulfimide doit être incorporé en une euantité tells - us 1 leg de la composition polyanidi-iie contienne 5C à 50C lie-:, de préférence 15C- z. 350 me- , de groiraes acides. Il est possible ainsi d'obtenir des compositions polyami^iques avant une affinité élevée pour les colorants basieues, -ue l'on nert façonner en des articles de forme tels eue des filcmntc, des fibres et des films. Ces produits montrent des propriétés mécaniques et theroi'ues extrêmement favorables. 1-ar ov.emple, les filaments obtenus à partir de ces matières montrent une résistance à le traction bien meilleure eue des filaments obtenus à partir de ccpolyamiclas contenant des groupes acides du genre décrit par exemple dans la demande de brevet allemand Je. F 20 OC 927.2 du 9. i. 70, au nom de la Demanderesse., . . , _ -, i^es viscosités relatives extees a-ans les exemples sont mesurées sur une solution a 0,5 ;i en poids de la polyamide Particulière ~-->.ns de la I-'-méthyl-pyrrolidone è une température ce 2CC. ai'ia ->ie : On introduit j34 parties en eciês de 3-(p-ar.tino-Dnényi)-7-amino-2,4-(lIï,3E'i-: uinazoline-dione dans 707 parties en poids de diméthylacétamide absolue, puis on ajoute par portions en agitant continuellement à 5-10°C 101,5 parties BAD ORIGINAL 71 25339 6 2098340 on poids ds dichlorure d ' acids isophta]i^ue. La solution de no]yamira -"e vient ci fortement vis'-ueusf> 'ni.'il faut ajouter graduai i. amont de nouveau 2OC parties en eoids de dimothyl "jCéta-mi e pour diluer .le. solution. .2n vue de neutraliser l'acide crJorhylri u doreré, on v dé"*'i' 5f -nrtias on --oies d'oxyde le arroeylene. .aères cela on ajoute une solution de 2 3 parties en ei s- ( p-tolyl ) -disulfimide (F. ?. 164- ;.66CC^ dano ..OC "•art i es en poi^s d~> diniéthylacét amid o. On file 'es filaments à partir de cette solution de polyamide, ■ ui -possède une viscosité ^2, = j.535 noises à 2C°C ( ^2, ro1 = : à travers une filiore à 10 trous dans un bain a ueux le précipitation ayant une température de 20°C. Le taux de tirage est de 10 m/minute. A^rès une opération d'étirage en d::ux (étapes dans de i 'eau bouil lante dans un rapport de 1:1,5 et ensuite sur un coude chauffant à 23C-2CC°C dans un rapport de 3 à 1,4, on obtient des filaments ayant une résistance à la traction ds 5,3 g/dtex. Ils ont un allongement à la rupture de 5 è 6 %. Des cl large s de 10 g de fibres de cette polyamide modifiée par de la disulfimide et du condensât non modifié de 3- (p-aminonhényl> -7-amino-2, 4- ( :i.II,3H) -^uinazoline-dione et de dichJorura d'acide isophtali u.e "ont ceintes' avec de l'/iscrasonrot RI. (Colour Index i, page 162) à 120°C. Le bain de teinture est réglé à un rii de 4,5 et il est laissé pendant 1,5 heures à l20°C. Sn vu3 précisément de déterminer la plus grande affinité pour les colorants, on dissout des charges de 500 rag 3 des fibres traitées dans 25 cm de dinethyl.icétarnide et l'on mesure les valeurs '"g l'extinction dans un photomètre (BK.7, fabri uj par ,vip--> und Zonen) à 475 mp par comparaison avec la ainotaylacctami'',a aire. Dana le cas de .la polyamide modifiée a la disulfimide ."'extinction F, est de 1,0, contre tz = 0,1 pour 1.-. polyamide non modifiée. La 3- (P-aminoPhényl) -7-amino-2, 4- (IH, 3H) -«-••uinazoline-dione (p. f. supérieur à 360°, utilisée pour la polycondep.sa-tion, est obtenue par réduction calae7ti' du coin-osé ""'initre corres '-sondant ( P.l'. 331 t 34.-L 3C) - ui te son côté est obtenu en faisant réagir de l'aci a 4—nitro—anthranili' ue avec du p-nitrophényl-isocyannte. BAD ORIGINAL 71 25339 7 2098340 Eriemele 2 : On cond-ense comme à l'ea-emele 1, 75C -parties an roids :1a 3- (">---Jninc -5 iényl} -7-an'ino-2, •'!- ( "_n,3'rï - uina^oline-dion" 3nc 56f. -eartios -an -oi-' s art:.es an xîi a, d-e ~ir.iétlT"lacétaani^e. solution '"1_ T>olv-diiiicto rlovi^n': ;-:;i vin - u* on 'V.it ci "Joueur* corcv'uolj ^?rr?nt: ; •nc.irci->3 en ici' g n 11 .1 o in ^ ne g i rr ~i ■ " Cn n d"*.- ciT-^3.is~ï 1, uci'5.^ c;-.1 ori:^r "'"i iTcirno CÎ.1 cr^-3~s ^ ~ conô'.rîns "iwion avac 325 -osrties an noids d'o~-:y:le de "vro^-Ièna. Cn y délaie .C alors une solution de 72,8 eartias an noi-f-D da bis- (">-to? ri* -disulfiiaids âans de la dinét'-.v> -acétnrd-do. Cn file i- sec des fil-.maires k nc.rr.ir •aolyainice --Tii nessèls une viscosité /**L — ..520 --aoiaaa k. 2 uits est de 2x5°C a-t la tau:- de tirage. est da 100 m/minute. On obtient -as filaments ayant un a résistance -le 3,6 t 4 g/dt a-ç '»nr 7 à 8 'i d» allongement. Cn effectua égnlemant da~ tests ccnrnarati.fs teinture avec ces filaments ra^lvr-ni ~ la ues coma ."écrit à j » e:t-arrû.e -., 2C line solution d s Cilamonts teints =ivec le même colorant E.xemnl-' 3 : 25 On 'eréaiara un-3 solution ,x>lvarni^irn.e neutre cornrn- décrit k. 3.'exemnle i en condensant 134 parties en "aoi-s de 3— (e-amino^liényl)-7-amino-2, 4-- uina.z.olin--dione avec 101,5 parties f>n- roiês de dichlorure d ' acj.de isoeTitali1 u-e dans da J a diiaéfchyiacétamide. On délaie ensuite une solution de 22 asartias 30 en noi"s de -j.narihtyl— (1 } — diaulfiraida (p.7. 215 à 218'C) dans do la inétliv 3. acétamidc 'P. a c-'a.. - so'u.aion ^ '- "ar"'-1^ a-mi'' "• neutre. -aartir le cett a no? ut ion de no_i Ta~ "1 "e ' "^Z- ~ C2C Toj.oes à 2(1, j—-. ~ 1,6" on f.i} - au roui; lé cornrvî c. 35 1 '3::anmi3 1 des aidoinanta ^r.-'.-»t "'a" "~lalat-_.nca r. ?... traeâirn ? " 4f c à 4,5 g/'-lt .a:1: "our 3 1 ' ... d» •.-.? longa.v;> Cn a::..~ectue une teint'ire cc-mearéa v>- ^ la -aétl^c la décrite à ? ' amarrai e 1. TTnn so?.ution "a 500 mg daa lilor'a? ceintes avec 1 '.>.strasonrot RL dans de la diraétliyl :.cétaiïiida 71 25339 8 209834Ô a uns extinction " = 1,25 contre E - 0,1 nour une solution de la polyamide non modifiée. ï5i:emple 4 : au lieu de dinanhtyl-l-disulfimide comme à l'exemple 3 5 on délaie une solution d3 23,1 -v-rties en poids de 1,3-di-(nanh-tyl-( ;-d.isu.lf imido)-benzène (n. P. 269 à 27j"Cl dans 80 parties en poids de dimetT:ylacétamide dans une solution de polyamide neutre da 1 même es noce. v partir de cette solution de rx>ly.j.mida ( ^ - 1600 10 noises à 20°C,/^ = 1,88) on file au mouillé des filaments ayant une résistance de 4,6 à 5,1 g/dtex pour 3 à 5 % d'allongement. Lu teinture comparée avec de 1'Astrazonrot RL exécutée comme à l'exemple 1 produit une extinction E = 1,5 pour une so- 3 15 lution de 500 mg des fibres teintes dans 25 cm de dimethyl-acétamide. Exemple 5 : Au lieu de la di-naphtyl-(1)-disulfimide comme à l'exemple 3, on délaie une solution de 11 parties en poids 20 d'une polydisulfimide ayant la formule : 25 ..Ta ! C0-JÏ-SO, SO^Ïa n li dans 50 parties en poids de diméthylacétamide dans une solution de polyamide de la même espèce. La polydisulfimide (P.P. 30 supérieur à 360° C) est obtenue en condensant du m-rliényl ène-disulfochlorure avec de la m-phénylène—disulfonamide dans un rapport molaire de 6:5 en milieu ;v;ueux alcalin. On file des filaments ayant une résistance de 3,9 à 4,4 g/dtex pour 4 '/ d'allonçreïïnnt à partir de la solution de 3 5 pol^/araidc ni nossace une "viscosité de ..150 poi isns ( °l rel " '., CC ) et un_j teneur en matière sèche de IL, 5 '/» en La teinture comparée avec l'Astrazonrot RL 3>:écutée comme à l'exemple 1 produit une extinction " -• 0,8 pour une 3 solution de 500 mg des fibres teintes dans 25 cm de airaétliyl-40 acétamide. SAO ORIGINAL 71 25339 9 2098340 Exemple 6 : Si on remplace la diamine utilisée à l'exemple 1 par 179 parties en poids de 2-/3' - (p-aminophénoxy) -phényl/-3-rnéthyl-6-amino-4 (3H)-quinazolone (P.F. 276-?79°C) condensée avec 101,5 parties 5 en poids de dichlorura d'acide téréphtalique, le mode opératoire pour le restant étant le même, on obtient une solution de polyamide très visqueuse que l'on mélange à fond dans 24,4 parties en poids de di-(D-chlorophényl)-disulfimide. On file au mouillé des filaments ayant des résistances à 10 la traction de 5,8 à 6,5 g/dtex pour un allonaemsnt de 4 à 5% à partir de cette solution de polyamide ( r^l^' " Une teinture comparée est également effectuée avec ces filaments de polyamide par la méthode décrite à l'exemple 1. Une solution de 500 mg des filaments teints avec 1'Astrazonrot RL dans 15 25 cm3 de diméthylacétamide à une extinction E = 1,75 (contre E = O,15 pour une solution correspondante de la quinazolone-polyamide non modifiée). La 2-/3'-(p-aminophénoxy)-phényl/ -3-méthyl-6-amino-4(3H)-quinazolone (P.F. 276-279°C) utilisée pour la polycondensation est 20 obtenue en faisant réagir de l'acide 5-nitro-anthranilique et du chlorure de N-méthyl-3-(p-nitrophénoxv)-benzimide pour former la 2-/3'-(p-nitrophénoxy)-phénvl/ -3-méthyl-6-nitro-4(3H)-quinazolone (P.F. 248-249°C) qui est ensuite hydrogénée. Exemple 7 : 25 Si l'on remplace la diamine utilisée à l'exemple 1 par 210 parties en poids de 2-/3'-(p-aminophénoxy)-phényl/-3-phényl-7-amino-4(3H)-quinazolone (P.F. 253-256°C) condensée avec 101,5 parties en poids de dichlorure d'acide téréphtalique, le procédé a part cela étant le même, on obtient de nouveau une solution très 30 visqueuse de polyamide dans laquelle on délaie une solution de 25 parties en poids de 1,5-di-(naphtvl-(1)-disulfimido)-naphtalène dans 100 parties en poids de diméthyl-acétamide. On file au mouillé des filaments ayant une résistance à la traction de 4 à 4,5 g/dtex à partir de cette solution de 35 polyamide ( ^ rel=2, * On exécute une teinture comparée avec ces filaments de polyamide par la méthode décrite à l'exemple 1. Une solution de 500 mg des filaments teints avec 1'Astrazonrot RL dans 25 cm3 de diméthylacétamide a une extinction E=2,05 (contre E = O,15 pour 40 une solution correspondante de la quinazolone-polyamide non modifiée). 10 71 25339 10 2098340 La 2-/3'-(p-aminophénoxy)-phényl/3-phényl-7-amino-4(3K>-quinazolone (P.F. 253-256°C) est obtenue en faisant réagir de l'acide 4-nitro-anthranilique avec du chlorure de N-phényl-3-(p-nitro-phénoxy)-benzimide pour former la 2-/3'-(p-nitrophénoxy)-phényl7 -3-phényl-7-nitro-4(3H)-quinazolone (P.F. 238-241°C) qui est ensuite hydrogénée. Exemple 8 ; Si on remplace la diamine utilisée à l'exemple 1 par 348 parties en poids d'une diamine ayant la formule : 0=C 15 (P.F. 300-303°C) condensée avec loi,5 parties en poids de dichlorure d'acide téréphtalique, le procédé à part cela étant le même, on 20 obtient une fois de plus une solution très visqueuse de polyamide dans laquelle on délaie une solution de 35 parties en poids de 1,5-di-(naphtyl-(1)-disulfimido)-naphtalène dans ÎOO parties en poids de diméthylacétamide. À partir de cette solution on file au mouillé des filaments 25 qui, après étirage, ont une résistance à la traction de 3 à 3,5 g/dtex. Une teinture comparée est effectuée avec des filaments polyamidiques par la méthode de l'exemple 1. Une solution de 500 mg des filaments teints avec de 1'Astrazonrot RL dans 25 cm3 de dimé-30 thylacétamide a une extinction E = 1,65 contre E = O,15 pour la solution correspondante de l'hydantoî'ne-polyamide non modifiée. La diamine utilisée pour la polycondensation (P.F. 300 à 303°C) est obtenue en faisant réagir du p-nitrophényl-isocyanate avec du 1,4-di-(p-cyanoisopropylamino)-phénoxy-benzène dans un 35 rapport molaire de 2:1, puis cyclisation pour former le dérivé de dihydantoïne (P.F. 277-285°C) qui est réduit catalytiquement. Bien entendu diverses modifications peuvent être apportées par l'homme de l'art aux dispositifs ou procédés qui viennent d'être décrits uniquement à titre d'exemple(s) non limitatif (s) sans sortir 40 du cadre de l'invention. 71 25339 11 2098340 REVENDICATIONS 1.- Composition de polyamide aromatique comprenant une polyamide aromatique et une disulfimide de formule : X - R - SO„ - N - SO - R' - Y i dans laquelle R et R', qui peuvent identiques ou différents, représentent des radicaux aromatiques bivalents, X représente de l'hydrogène ou ur^groupe de formule SO^S io ou sc>2nh2 Y représente de l'hydrogène, un groupe de formule : -4-SO_ - N - S0_ - R h„X 2 t 2 n 15 Z ou un groupe de formule : -e-S02 - N - S02 - R - S02 - N - S02 - R' Z représente un atome de métal alcalin ou un atome de métal alcalino-terreux relié à un autre radical disulfimide de 20 formule : x - R - s02 - N - s02 - R' - Y et ' n a une valeur de O à 50 la disulfimide étant présente en une quantité telle que la composition 25 contienne 50 à 500 meq de groupes disulfimide par Icg. 2.- Composition de polyamide aromatique selon la revendication 1, caractérisée en ce que la composition contient 150 à 350 meq de groupes disulfimide par Icg. 3.- Composition de polyamide aromatique selon l'une 30 quelconque des revendications 1 ou 2, caractérisée en ce que la disulfimide a la formule : Ar - S02 - N - S02 - Ar' Z Ar - SO - N - S0 - Ar" - S0„ - N - SO - Ar' - ou 35 - I 1 2 I X-Ar' SO -N-S0 -Ar"-SO -N-SO -Ar»'' - f , 2. X m 40 71 25339 12 2098340 dans lesquelles Ar et Ar', qui peuvent être identiques ou différents, représentent des radicaux aromatiques monovalents éventuellement substitués par des groupes inertes, 5 Ar" et Ar''' , qui peuvent être identiques ou différents, représentent des radicaux aromatiques bivalents, Z a lâ signification donnés à la revendication 1, X représente un groupe de formule -SO^Z ou -SC^NE^ et m représente un nombre de là 50. 10 4.- Procédé de production d'une composition de polyamide aromatique ayant de l'affinité pour les colorants basiques, caractérisé en ce qu'on incorpore une disulfimide ayant la formule générale : 15 30 X - R - S02 - N - S02 - R' - Y Z dans laquelle X,Y, Z,R et R' ont les significations données à la revendication 1, dans une polyamide aromatique ou dans des matières formant une polyamide aromatique avant, pendant ou après polyconden-sation, en une quantité pour apporter 50 à 500 meq de groupes 20 disulfimide par kg de composition de polyamide. 5.- Procédé selon la revendication 4, caractérisé en ce que la quantité de disulfimide est suffisante pour apporter 150 à 350 meq de groupes disulfimide par kg de composition de polyamide. 6.- Procédé selon l'une quelconque des revendications 25 4 ou 5, caractérisé en ce que la disulfimide a la formule : Ar - S02 - N - S02 Ar' Ar - S02 - N - S02 - Ar" - S02 - N - S02 - Ar' Z Z X-Ar»'' S0„-N-S0„-Ar"-S0_-ïï-S0_-Ar' ' ' 2. i 2 l j 2 z z X m 35 dans lesquelles Ar et Ar', qui peuvent être identiques ou différents, représentent des radicaux aromatiques monovalents éventuellement substitués par des groupes inertes, Ar" et Ar*'', qui peuvent être identiques ou différents, repré-40 sentent des radiaaux aromatiques bivalents, 71 25339 13 2098340 z a la signification donnée à la revendication 1, x représente un groupe de formule -SO3Z ou -SO2NH2 et m représente un nombre de 1 à 50. 7.- Article de forme comprenant une composition de 5 polyamide telle qu'elle est revendiquée dans l'unequelconque des revendications 1 à 3. 8.- Fibre comprenant une composition de polyamide telle que revendiquée dans l'une quelconque des revendications 1 à 3.